(57)【要約】【課題】環境負荷が少なく安価に製造することができ、さらに良好なフローリング構造を形成可能な実を容易に形成することができる床材を提供すること。【解決手段】石膏ボード２と、この石膏ボード２の側端部に接し、実５が形成された木質材３と、石膏ボード２および木質材３の上に設けられた木質ボード６と、この木質ボード６の上に設けられた化粧層８とを備えることを特徴としている。【選択図】図１
2012184643.tif 000002
【特許請求の範囲】
【請求項１】
石膏ボードと、この石膏ボードの側端部に接し、実が形成された木質材と、前記石膏ボードおよび前記木質材の上に設けられた木質ボードと、この木質ボードの上に設けられた化粧層とを備えることを特徴とする床材。
【請求項２】
前記木質ボードは、ＭＤＦ、木材プラスチック複合ボード、またはケナフボードであることを特徴とする請求項１に記載の床材。
【請求項３】
前記石膏ボードは、調湿剤を含有することを特徴とする請求項１または２に記載の床材。
【請求項４】
前記化粧層は、その表面に縦断面Ｖ字状の溝が形成され、この溝内に、前記石膏ボードに連通する穴が形成されていることを特徴とする請求項１から３のいずれか一項に記載の床材。
【請求項５】
請求項１に記載の床材の製造方法であって、
（１）木質ボードの一方の面に突き板を貼着するとともに、この突き板の表面に塗装を施して塗膜を形成して、木質ボードの上に前記突き板と前記塗膜による化粧層を設ける工程と、
（２）前記木質ボードの他方の面に、石膏ボードと、この石膏ボードの四辺の側端部に接する木質材とを接着する工程と、
を含み、さらに、前記工程（２）の前または後に、前記木質材に実を形成する工程を含むことを特徴とする床材の製造方法。
【発明の詳細な説明】
【技術分野】
【０００１】
本発明は、床材と床材の製造方法に関し、さらに詳しくは、石膏ボードを基材として用いた床材と床材の製造方法に関する。
【背景技術】
【０００２】
従来、複合フローリングの床材の基材として、南洋のラワン合板等の天然木材が広く用いられている。
【０００３】
しかしながら、近年における天然木材資源の枯渇化や、自然保護の社会的要請等を背景として、天然木材、特に持続可能ではない天然ラワン材の伐採を控える機運が高まっている。そのため床材等の建材用木材においても天然ラワン材の消費は制限される傾向にある。
【０００４】
ラワン合板に代替する技術としては、例えば、床材用の基板として植林木合板を用いることが考えられる。しかしながら、植林木合板は、表面平滑性が低く、コストも高い。
【０００５】
また、表面平滑性等を改善するために植林木合板の上にＭＤＦ（中密度繊維板）を貼着し、ＭＤＦの上に化粧層を貼着した構成の床材も考えられる。しかしながら、床材の全体としての製造コストは依然として高い。
【０００６】
ラワン合板に代替する別の技術として、特許文献１、２には、石膏ボードを基板として用い、ＭＤＦをその上に貼着し、ＭＤＦの上に化粧層を貼着した床材が提案されている。廃材による化学石膏等から製造した石膏ボードは安価でありラワン合板に代替する材料として期待される。
【０００７】
しかしながら、石膏ボードを基板に用いた床材は、石膏ボードの端部に実加工を施すことが困難な場合がある。
【０００８】
そのため石膏ボードを基板に用いた床材のフローリング嵌合構造として、特別な手段も提案されている。例えば、特許文献１では石膏ボードとその上のＭＤＦとを端部をずらして貼着し、この端部のずれにより嵌合構造を形成することが提案されている。特許文献２では、ＭＤＦの端部を加工して延出部を形成し、この延出部と石膏ボードの上面とにより実を形成することが提案されている。
【先行技術文献】
【特許文献】
【０００９】
【特許文献１】特開平１０−２９９２３２号公報
【特許文献２】特開２００８−２３８４２１号公報
【発明の概要】
【発明が解決しようとする課題】
【００１０】
しかしながら、これらの技術は従来のラワン合板による実に比べると良好なフローリング構造の形成が困難になる場合や、釘打ちの作業が行いづらくなる場合がある。
【００１１】
本発明は、以上の通りの事情に鑑みてなされたものであり、環境負荷が少なく安価に製造することができ、さらに良好なフローリング構造を形成することができる床材と床材の製造方法を提供することを課題としている。
【課題を解決するための手段】
【００１２】
上記の課題を解決するために、本発明の床材は、石膏ボードと、この石膏ボードの側端部に接し、実が形成された木質材と、石膏ボードおよび木質材の上に設けられた木質ボードと、この木質ボードの上に設けられた化粧層とを備えることを特徴としている。
【００１３】
この床材においては、木質ボードは、ＭＤＦ、木材プラスチック複合ボード、またはケナフボードであることが好ましい。
【００１４】
この床材においては、石膏ボードは、調湿剤を含有することが好ましい。
【００１５】
この床材においては、化粧層は、その表面に縦断面Ｖ字状の溝が形成され、この溝内に、石膏ボードに連通する穴が形成されていることが好ましい。
【００１６】
本発明の床材の製造方法は、前記床材の製造方法であって、（１）木質ボードの一方の面に突き板を貼着するとともに、この突き板の表面に塗装を施して塗膜を形成して、木質ボードの上に前記突き板と前記塗膜による化粧層を設ける工程と、（２）前記木質ボードの他方の面に、石膏ボードと、この石膏ボードの四辺の側端部に接する木質材とを接着する工程とを含み、さらに、前記工程（２）の前または後に、前記木質材に実を形成する工程を含むことを特徴としている。
【発明の効果】
【００１７】
本発明の床材によれば、環境負荷が少なく安価に製造することができ、さらに良好なフローリング構造を形成することができる。また、本発明の床材の製造方法によれば、床材の突き板の表面の塗膜が、均一であり、塗装ムラが抑制され、見栄えも良好な床材を得ることができる。
【図面の簡単な説明】
【００１８】
【図１】本発明の床材の実施形態を示す一部切欠斜視図である。
【図２】図１の床材のＡ−Ａ線断面図である。
【図３】図１の床材のＢ−Ｂ線断面図である。
【図４】本発明の床材の別の実施形態を示す図２と同様の断面図である。
【図５】本発明の床材の製造工程を示した断面概要図である。
【発明を実施するための形態】
【００１９】
以下に、図面を参照しながら本発明の実施形態について説明する。
図１は、本発明の床材の実施形態を示す一部切欠斜視図、図２はそのＡ−Ａ線断面図、図３はそのＢ−Ｂ線断面図である。
【００２０】
図１〜図３に示すように、この実施形態の床材１は、矩形板状の石膏ボード２が裏面側に設けられている。石膏ボード２の四辺の側端部には、４本の端材として長い矩形板状の木質材３が設けられている。
【００２１】
石膏ボード２および木質材３は、ほぼ同一の厚みで上面と下面とを平面に揃えて配置されている。
【００２２】
この実施形態では、木質材３として合板４を用いている。木質材３の外側の側端部には実５が形成されている。長手方向に対向する２本の木質材３には、実５として雄実５ａと雌実５ｂとがそれぞれ長手方向に平行に形成されている。幅方向に対向する２本の木質材３にも、雄実５ａと雌実５ｂとがそれぞれ幅方向に平行に形成されている。これらの雄実５ａと雌実５ｂとは、２つの木質材３を嵌合により接続できるようになっている。
【００２３】
石膏ボード２および木質材３の上には、木質材３と側端部を揃えてこれらを覆う１枚の木質ボード６が設けられている。この実施形態では、木質ボード６としてＭＤＦ７を用いている。石膏ボード２および木質材３と木質ボード６は接着剤により貼着されている。
【００２４】
木質ボード６の上には、化粧層８が設けられている。化粧層８は、木質ボード６と側端部を揃えてこれらを覆う突き板９と、突き板９の表面に全面に塗装された塗膜１０とから構成されている。木質ボード６と突き板９は接着剤により貼着されている。
【００２５】
化粧層８は、その表面に縦断面がＶ字状の溝１１が形成されている。溝１１は、床材１の長手方向に複数本が互いに平行に形成されている。そして溝１１は、化粧層８の表面から下端部が木質ボード６内に達する深さで形成されている。
【００２６】
石膏ボード２は、例えば、廃材を原料とした化学石膏等によるものを用いることができる。このような石膏ボード２は、省資源化が可能であり、原料と製造費が安価なため床材１の製造コストを低減することができる。
【００２７】
例えば、火力発電等で発生する化学石膏である排煙脱硫石膏は、次のようにして得られる。火力発電所において石炭を燃料に発電している場合、大量の亜硫酸ガスが発生する。煙突からそのまま放出することはできないので、排煙脱硫装置を取り付け、亜硫酸ガスに含まれる硫黄を除去する。このときに石灰を投入するが、装置内で化学反応し、副産物として残ったものが石膏になる。
【００２８】
廃材からの化学石膏としては、排煙脱硫石膏の他、肥料工場でリン鉱石に硫酸を反応させリン酸を製造する際に副生するリン酸石膏等がある。
【００２９】
これらの化学石膏は全て二水石膏で、比重は例えば０．７以上である。二水石膏は水溶性で多量の結晶水を持つため、石膏ボード２は耐火性に優れ、また耐熱性、遮音性等にも優れている。石膏ボード２は通常、石膏層とその表裏面を覆う原紙により構成されている。この石膏ボード２は、例えば、石膏等の原料と水とを混合して得たスラリーを原紙の間に流し込んで成形、乾燥して製造することができる。
【００３０】
石膏ボード２は膨張係数が小さいため、この石膏ボード２を裏打ちすることでＭＤＦ７の膨張収縮を抑制することができる。そのため繋ぎ目が盛り上がったり、隙間が生じたりすることを抑制することができる。
【００３１】
石膏ボード２の厚みは、特に限定されないが、床材１の強度等を考慮すると６〜１１ｍｍが好ましい。
【００３２】
木質材３は、合板４よりなるものとして、例えば広葉樹合板、針葉樹合板等を用いることができる。合板４は端材のみでよく、ラワン合板等を用いた場合であっても従来に比べて合板４の使用量を低減することができる。
【００３３】
木質材３の幅は、実５を形成することができ、その強度も確保することを考慮すると１０〜５０ｍｍが好ましく、厚みは石膏ボード２と同等であることが好ましい。
【００３４】
合板４のプライ数、積層方向、繊維方向は、特に限定されないが、４プライ以上で積層が厚み方向のものや、プライ数の半分以上の単板において繊維方向が床材１の長手方向であるものを用いることができる。
【００３５】
木質材３の実５は、凸型の雄実５ａと凹型の雌実５ｂとから構成される。この実施形態では長手方向および幅方向の両方に実５を形成している。
【００３６】
例えば、建物の床下地の上にフローリング材として床材１を複数枚を並べて設置する際には、その隣接する一方の床材１の雌実５ｂに、他方の床材１の雄実５ａを挿入して床材１同士を嵌合する。これにより、床材１の設置を簡易に行うことができる。また床材１を隙間なく固定することができ、良好なフローリング構造を形成することが可能となる。すなわち実５を形成した木質材３を用いることで、複数枚の床材１同士がしっかりと組み合い、反りやねじれも抑制することができる。さらに継ぎ目の外観も良好にすることができる。
【００３７】
また床材１の施工は、床材１を接着剤により床下地に貼着し、雄実５ａに釘を打ち込んで床下地に固定する場合がある。この場合にも、木質材３として合板４を用いることで、釘打ちにより割れや欠け等が発生することを抑制することができる。
【００３８】
実５の嵌合方式としては、バットジョイント、スカーフジョイント、本実、相じゃくり、フィンガージョイント、Ｖ字ジョイント等を挙げることができる。
【００３９】
木質ボード６は、ＭＤＦ７から構成されている。ＭＤＦ７は、床材１に衝撃が加わっても、その衝撃を緩和することができ、石膏ボード２の耐衝撃性を補完することができる。また、粘りがあり硬いＭＤＦ７は、石膏ボード２の脆くて柔らかい欠点を補完し、両者を組み合わせることで優れた性質の床材１を得ることができる。
【００４０】
木質ボード６の厚みは、特に限定されないが、強度やその他の性質等を考慮すると２〜４ｍｍが好ましい。
【００４１】
化粧層８は、突き板９とその表面に塗装された塗膜１０とから構成されている。突き板９は、サクラ、ケヤキ、ナラ等の天然木の丸太を切断しフリッチと呼ばれる形に成形し、スライサーにより薄くスライスされたものを用いることができる。突き板９と木質ボード６との貼着は接着剤を用いて行うことができる。
【００４２】
この突き板９の表面には、着色塗料が塗装される。着色塗料の塗装は、床材１の突き板９に着色塗料を塗装するスポンジロールと、突き板９の表面の余剰の着色塗料を掻き取るリバースロールとを備えたロール塗装機により行うことができる。
【００４３】
着色塗料としては、例えば、木質材料系の着色ステイン塗料を用いることができる。例えば、ウレタン樹脂塗料、アクリル樹脂塗料、アミノアルキッド樹脂塗料、ポリエステル樹脂塗料等を用いることができる。作業環境における安全面や大気汚染に関する影響等を考慮すると、水性の着色塗料を用いることが好ましい。
【００４４】
着色塗料を塗装する際には、ロール塗装機に床材１を搬送し、上流側において突き板９の表面に搬送方向に回転するスポンジロールから着色塗料を供給して塗布する。着色塗料は塗料タンクからスポンジロールに供給され、着色塗料は床材１の突き板９の表面全体にローラーコートされる。
【００４５】
そして連続的に下流側において、着色塗料がローラーコートされた突き板９の表面に搬送方向とは逆側に回転するリバースロールを押し当てて余剰の着色塗料を掻き取り、溶媒を飛散させて乾燥することにより均一に着色塗料を塗装する。これにより、着色塗料が突き板９の凹溝や導管等に充填され、凹溝や導管等が着色される。
【００４６】
その後、この素地着色を施した突き板９には、突き板９の表面保護や仕上がり等を考慮して表面全体にクリア塗料を塗装することができる。クリア塗料による塗装は、例えば下塗り、中塗り、上塗り等の複数回の塗装により行うこともでき、これらの塗装の前後において適宜に研磨（サンディング）を行うことができる。
【００４７】
こうして着色塗料による塗装または着色塗料およびクリア塗料の塗装による塗膜１０が形成される。このような塗膜１０によれば、突き板９の持つそのままで自然の色合いを生かした表現ができ、木の自然な雰囲気を演出することもできる。
【００４８】
化粧層８の表面に形成されるＶ字状の溝１１は、フローリングの分野においてＶ溝加工とも呼ばれているものである。このＶ溝加工による溝１１は、外観上のアクセントになり、多少の膨張収縮にも対応することができる。
【００４９】
床材１は、例えば、根太張用や直張用の複合フローリングの通常のサイズに従って製造することができる。例えば、厚み１０〜１８ｍｍ、幅７５〜３０３ｍｍ、長さ２４０〜４０００ｍｍとすることができる。実５は、長さ方向または幅方向の側端部のみに形成することもできる。
【００５０】
床材１は、例えば、次の方法で製造することができる。
【００５１】
第１の製造方法では、まず、石膏ボード２と実５を加工していない木質材３とが側端部同士で隣接し、石膏ボード２および木質材３の平坦面と木質ボード６の平坦面とが未硬化の接着剤層を介して対向する積層体を作製する。この積層体は例えば、木質ボード６、または石膏ボード２および木質材３の平坦面に接着剤を塗布してこれらを重ね合わせて作製することができる。そしてこの積層体の接着剤層を硬化する。
【００５２】
接着剤としては、例えば、ユリア樹脂接着剤、メラミン樹脂接着剤、フェノール樹脂接着剤、エポキシ樹脂接着剤、アクリル樹脂接着剤、ウレタン樹脂接着剤、ポリエステル樹脂接着剤、酢酸ビニル樹脂接着剤等を用いることができる。
【００５３】
次に、木質ボード６の露出側の平坦面に突き板９を貼着する。そして突き板９の表面にＶ溝加工により溝１１を形成する。また、木質材３の側端部に実５を加工する。
【００５４】
次に、木質ボード６に貼着した突き板９の表面に着色塗料およびクリア塗料を塗装し、塗膜１０を形成する。
【００５５】
このようにして床材１を製造することができる。なお、以上の各工程は場合に応じて手順を変更することができる。
【００５６】
この実施形態の床材１によれば、石膏ボード２等を用いることで、環境負荷が少なく安価に製造することができる。さらに合板４を用いた木質材３に実５を設けるようにしたので、良好なフローリング構造を形成することができる。また、釘打ちの作業が従来の合板を基材とする床材と同様に行いやすくなる。
【００５７】
次に別の実施形態について説明する。
【００５８】
この実施形態においては、石膏ボード２は、調湿剤を含有している。調湿剤を含有することで石膏ボード２が有している吸放湿性能をさらに高め、室内湿度を制御することができる。
【００５９】
調湿剤としては、周囲の湿度環境により湿気や水分を吸収したり、保持したり、放出したりする機能を有する各種の材料、例えば無機材料を用いることができる。具体的には、例えば、炭、活性炭、珪藻土、珪質頁岩、アロフェン、ゼオライト、セピオライト、アタバルジャイト、モンモリロナイト、ゾノライト、活性白土、シリカゲル、イモゴライト、大谷石粉等を用いることができる。中でも、珪藻土、アロフェンは調湿性に優れている。
【００６０】
石膏ボード２への調湿剤の配合量は、特に限定されないが、例えば１０〜５０質量％となるように配合することができる。
【００６１】
この実施形態の床材１によれば、石膏ボード２等を用いることで、環境負荷が少なく安価に製造することができる。さらに合板４を用いた木質材３に実５を設けるようにしたので、良好なフローリング構造を形成することができる。
【００６２】
次に別の実施形態について説明する。図４は、本発明の床材の別の実施形態を示す図２と同様の断面図である。
【００６３】
この実施形態においては、図４に示すように、化粧層８の表面に形成されたＶ字状の溝１１内に、木質ボード６を貫通し石膏ボード２に連通する穴１２が形成されている。この穴１２は、溝１１に沿って間隔を置いて複数個を形成することができ、例えば、床材１の幅方向の長さと同程度の間隔を置いて複数個を形成することができる。
【００６４】
また、上記の実施形態と同様に、石膏ボード２は、調湿剤を含有している。
【００６５】
このように石膏ボード２に連通する穴１２を形成することで、穴１２を介して水分を吸放湿することができる。そして石膏ボード２は調湿剤を含有し、調湿剤と外部との水分の通路が穴１２により確保されるため、調湿性能をさらに高めることができる。
【００６６】
この実施形態の床材１によれば、石膏ボード２等を用いることで、環境負荷が少なく安価に製造することができる。さらに合板４を用いた木質材３に実５を設けるようにしたので、良好なフローリング構造を形成することができる。さらに、石膏ボード２に連通する穴１２を形成することで、穴１２を介して水分を吸放湿し、調湿性能を高めることができる。
【００６７】
次に別の実施形態について説明する。
【００６８】
この実施形態においては、木質ボード６として、ＭＤＦ７に代えて木材プラスチック複合ボードを用いている。木材プラスチック複合ボードとしては、ポリプロピレン樹脂、ポリ塩化ビニル樹脂、ＡＢＳ樹脂等の熱可塑性樹脂に木粉を例えば５０質量％程度配合して混練した後、押出成形したものを挙げることができる。
【００６９】
またウッドプラスチックボード（ＷＰＢ）と呼ばれている、木粉とポリプロピレン樹脂を混練および押出成形した木材プラスチック複合ボードを用いることができる。これは木粉とポリプロピレン樹脂に無機フィラー、強化剤等を加えて混練後、押出成形機により板状に成形したものである。木粉とポリプロピレン樹脂はいずれも廃材をリサイクルしたものを用いることができる。このようなウッドプラスチックボードは、耐久性、加工性にも優れ、比較的安価に製造することができる。
【００７０】
この実施形態の床材１によれば、石膏ボード２等を用いることで、環境負荷が少なく安価に製造することができる。さらに合板４を用いた木質材３に実５を設けるようにしたので、良好なフローリング構造を形成することができる。さらに、木質ボード６として木材プラスチック複合ボードを用いることで床材１を比較的安価に製造することができ廃材のリサイクルも可能である。
【００７１】
次に別の実施形態について説明する。
【００７２】
この実施形態においては、木質ボード６として、ＭＤＦ７に代えてケナフボードを用いている。ケナフは、アオイ科の一年生草本類で、その靱皮繊維がケナフボードに用いられる。ケナフボードは、ケナフの茎を解繊して得られるケナフ繊維を３次元的に絡ませてマット状にし、マット状のケナフ繊維に液状の熱硬化性樹脂を含浸させた後、熱硬化性樹脂を含浸したマット状のケナフ繊維を熱圧成形することにより得られる。
【００７３】
ケナフ繊維は、長くて引張強度が高く、ケナフボードは、この高強度の繊維が３次元的によく絡まっているので、強度物性が優れている。また、ケナフボードは、吸水によりその長さが変化しにくいので、吸湿寸法安定性にも優れている。ケナフボードはコスト面においても比較的安価に製造することができる。
【００７４】
この実施形態の床材１によれば、石膏ボード２等を用いることで、環境負荷が少なく安価に製造することができる。さらに合板４を用いた木質材３に実５を設けるようにしたので、良好なフローリング構造を形成することができる。さらに、木質ボード６としてケナフボードを用いているので強度物性や吸湿寸法安定性にも優れている。
【００７５】
さらに、本発明の床材のより好ましい製造方法として、以下の方法を例示することができる。図５は、本発明の床材の製造工程を例示した断面概要図である。
【００７６】
第２の製造方法では、まず、接着剤を介して、MDF７からなる木質ボード６の一方の面（露出側の平坦面）に突き板９を貼着する（図５（a）（b））。そして、この突き板９の表面に着色塗料およびクリア塗料を塗装して塗膜１０を形成して、木質ボード６の上に突き板９と塗膜１０による化粧層８を設ける。
【００７７】
次に、木質ボード６の他方の面に、石膏ボード２と、この石膏ボー２ドの四辺の側端部に接する木質材３とを未硬化の接着剤層を介して接着して積層体を作成する（図５（d））。そして、この積層体の木質材３の側端部に実５(雄実５a,雌実５b)を形成する（図５（e））。
【００７８】
第２の製造方法では、木質ボード６に石膏ボード２と木質材３を接着する前に、木質ボード６の上に突き板９と塗膜１０による化粧層８を形成する。木質ボード６と突き板９が接着された状態は、全体として面一な板状であり、表面に段差がない。このため、例えば、ロール塗装機によって着色塗料をローラーコート塗装する場合に、搬送方向に回転するスポンジロールおよび搬送方向とは逆側に回転するリバースロールが突き板９の表面を円滑に進行する。したがって、突き板９の表面を、より均一に塗装することができ、塗装ムラの発生を確実に抑制することができる。
【００７９】
第２の製造方法においても、各工程は手順、設計を適宜変更することができる。例えば、予め実５を形成した木質材３を、石膏ボード２とともに木質ボード６の他方の面に接着することもできる。また、第１の方法と同様に、適宜、突き板９の表面にＶ溝加工により溝１１（図１、図２に図示）を形成したり、石膏ボード２に連通する穴１２を形成したりすることもできる。
【実施例】
【００８０】
以下に、実施例により本発明をさらに詳しく説明するが、本発明はこれらの実施例に何ら限定されるものではない。
【００８１】
＜実施例１＞
次の手順により床材を製造した。木質ボードとして厚み２．７ｍｍのＭＤＦを用いて、その平坦面に接着剤を塗布して未硬化の接着剤層を形成した。そして木質ボードの平坦面に塗布した接着剤層の上に、厚み９．５ｍｍの石膏ボードおよび厚み９．５ｍｍの合板の木質材を配置した。木質材は石膏ボードの四辺において側端部同士を隣接させて配置し、この積層体を一対のプレス板の間に配置して適度な圧力で加圧した後、接着剤を硬化し、石膏ボードおよび木質材の平坦面と木質ボードの平坦面とが未硬化の接着剤層を介して対向する積層体を得た。
【００８２】
この積層体の木質ボードの露出側の平坦面に厚み０．２５ｍｍの突き板を貼着し、その後突き板の表面にＶ溝加工を施した。また、木質材の四方の側端部には図１〜３に示すような実加工を施し、長手方向の側端部に雄実と雌実を形成し、幅方向の側端部にも雄実と雌実を形成した。
【００８３】
次に、木質ボードに貼着した突き板の表面にロール塗装機により着色塗料を塗装した。ロール塗装機に床材を搬送し、支持ロールにより床材の下面を支持しながら上流側において突き板の表面にスポンジロールから着色塗料を供給して突き板の表面全体にローラーコートした。そして連続的に下流側において、着色塗料がローラーコートされた突き板の表面に搬送方向とは逆側に回転するリバースロールを押し当てて余剰の着色塗料を掻き取った。
【００８４】
着色塗料を乾燥後、着色塗料を塗装した突き板の表面にクリア塗料を塗装し床材を得た（図１〜３に図示）。
【００８５】
＜実施例２＞
実施例１において、石膏ボードとして珪藻土入りの石膏ボードを用いた。それ以外は実施例１と同様にして床材を得た。
【００８６】
＜実施例３＞
実施例２において、Ｖ溝加工により突き板表面に形成した溝内に直径０．５ｍｍの穴を加工した。この穴は、ＭＤＦを貫通し石膏ボードに連通するように３０３ｍｍピッチで複数個を形成した（図４に図示）。
【００８７】
＜比較例１＞
実施例１において、基材として厚み１１．８ｍｍのラワン合板を用い、実施例１と同様に突き板の貼着、塗装、Ｖ溝加工、実加工を行い、床材を得た。
【００８８】
＜比較例２＞
実施例１において、基材として厚み９．１ｍｍの植林木のユーカリ合板の上に厚み２．７ｍｍのＭＤＦを貼着したものを用い、ＭＤＦ側の表面に実施例１と同様にして突き板の貼着、塗装、Ｖ溝加工、実加工を行い、床材を得た。
【００８９】
実施例１〜３と比較例１、２の床材について、製造コスト、環境破壊、調湿性能を評価した。その結果を表１に示す。
【００９０】
【表１】
2012184643.tif 000003
【００９１】
表１より、実施例１では、石膏ボードを用いているため環境負荷が小さく、製造コストも従来のラワン合板の床材（比較例１）よりも安価であった。また、この床材を複数枚用いて施工したところ、石膏ボードの側端部に実が形成された木質材を配置したので、良好なフローリング構造を形成することができた。なお、比較例２は植林木合板を用いているため製造コストが高くなった。
【００９２】
石膏ボードに調湿剤として珪藻土を添加した実施例２の床材は、高い調湿性能も有していた。さらに突き板の表面のＶ字状の溝内に石膏ボードに連通する穴を形成した実施例３では、さらに高い調湿性能が得られた。
【００９３】
＜実施例４＞
図５に示した手順で床材を製造し、床材の塗膜の塗装ムラについて検討した。
【００９４】
木質ボード６として厚み２．７ｍｍのＭＤＦ７を用いた（図５（a））。この木質ボード６の露出側の平坦面に接着剤を塗布して未硬化の接着剤層を形成し厚み０．２５ｍｍの突き板９を貼着した（図５（b））。なお、この実施例では、突き板９の表面のＶ溝加工は省略した。
【００９５】
次に、木質ボード６に貼着した突き板９の表面にロール塗装機により着色塗料を塗装した。具体的には、ロール塗装機に、木質ボード６および突き板９を搬送し、支持ロールにより木質ボード６の下面を支持しながら上流側において突き板９の表面にスポンジロールから着色塗料を供給して突き板９の表面全体にローラーコートした。そして連続的に下流側において、着色塗料がローラーコートされた突き板９の表面に搬送方向とは逆側に回転するリバースロールを押し当てて余剰の着色塗料を掻き取った。そして、着色塗料を乾燥後、着色塗料を塗装した突き板９の表面にクリア塗料を塗装して、突き板９の表面に塗膜１０を形成し、木質ボード６の上に突き板９と塗膜１０による化粧層８を設けた（図５（ｃ））。
【００９６】
次に、木質ボード６の他方の平坦面に接着剤を塗布して未硬化の接着剤層を形成した。そして、この接着剤層の上に、厚み９．５ｍｍの石膏ボード２および厚み９．５ｍｍの合板４の木質材３を配置した。木質材３は石膏ボード２の四辺において側端部同士を隣接させて配置し、この積層体を一対のプレス板の間に配置して適度な圧力で加圧した後、接着剤を硬化し、石膏ボード２および木質材３の平坦面と木質ボード６の平坦面とを接着剤層を介して一体化させた（図５（d））。
【００９７】
そして、木質材３の四方の側端部に実加工を施し、長手方向の側端部に雄実５aと雌実５bを形成し、幅方向の側端部にも雄実５aと雌実５bを形成し、床材1を得た（図５（e））。
【００９８】
実施例１の方法で製造した床材と、実施例４の方法で製造した床材の塗装ムラの比較を行った。その結果、実施例１の床材の塗膜には、わずかに塗装ムラが確認された。この塗装ムラは、木質材の平坦面と石膏ボードの平坦面との間に生じたわずかな段差によって、ローラーコートが不均一になったものと考えられる。一方、実施例４の床材の塗膜は、均一であり、塗装ムラがなく、見栄えも良好であることが確認された。
【符号の説明】
【００９９】
１  床材
２  石膏ボード
３  木質材
５  実
６  木質ボード
７  ＭＤＦ
８  化粧層
９  突き板
１０  塗膜
１１  溝
１２  穴
【図１】
2012184643.tif 000004
【図２】
2012184643.tif 000005
【図３】
2012184643.tif 000006
【図４】
2012184643.tif 000007
【図５】
2012184643.tif 000008